(57)【要約】  Ｓｉ等の易酸化性元素を含有する鋼帯の焼鈍に適した低露点の焼鈍雰囲気を低コストで実現できる鋼帯の連続焼鈍方法を提供する。  鋼帯を上下方向に搬送する加熱帯、均熱帯を備え、炉外より雰囲気ガスを炉内に供給し、炉内ガスを加熱帯下部の鋼帯導入部から排出するとともに、炉内ガスの一部を吸引して炉外に設けた脱酸素装置と除湿装置を有するリファイナに排出してガス中の酸素と水分を除去して露点を低下し、露点を低下したガスを炉内に戻すように構成された縦型焼鈍炉で鋼帯を焼鈍する際に、前記加熱帯〜前記均熱帯内に、ガスの吐出口を鋼帯通板方向に複数備えたガス噴射装置を設けて前記ガス噴射装置より上流側の炉内雰囲気と下流側の炉内雰囲気の混合を抑制し、前記ガス噴射装置を通過する鋼帯温度が６００〜７００℃になるように制御する。
2013187042.tif 000002
【特許請求の範囲】
【請求項１】
鋼帯を上下方向に搬送する加熱帯、均熱帯を備え、炉外より雰囲気ガスを炉内に供給し、炉内ガスを加熱帯下部の鋼帯導入部から排出するとともに、炉内ガスの一部を吸引して炉外に設けた脱酸素装置と除湿装置を有するリファイナに排出してガス中の酸素と水分を除去して露点を低下し、露点を低下したガスを炉内に戻すように構成された縦型焼鈍炉で鋼帯を焼鈍する際に、
前記加熱帯〜前記均熱帯内に設けられた、ガスの吐出口を鋼帯通板方向に複数備えたガス噴射装置により、前記ガス噴射装置より上流側の炉内雰囲気と下流側の炉内雰囲気の混合を抑制し、前記ガス噴射装置を通過する鋼帯温度が６００〜７００℃になるように制御することを特徴とする鋼帯の連続焼鈍方法。
【請求項２】
鋼帯を上下方向に搬送する加熱帯、均熱帯を備え、炉外より雰囲気ガスを炉内に供給し、炉内ガスを加熱帯下部の鋼帯導入部から排出するとともに、炉内ガスの一部を吸引して炉外に設けた脱酸素装置と除湿装置を有するリファイナに排出してガス中の酸素と水分を除去して露点を低下し、露点を低下したガスを炉内に戻すように構成された縦型焼鈍炉で鋼帯を焼鈍する際に、
前記加熱帯〜前記均熱帯内に設けられた、ガスの吐出口を鋼帯通板方向に複数備えたガス噴射装置により、前記ガス噴射装置より上流側の炉内雰囲気と下流側の炉内雰囲気の混合を抑制し、前記ガス噴射装置を通過する鋼帯温度が５５０〜７００℃になるように制御するとともに、リファイナに排出する炉内ガス量のうち、前記ガス噴射装置より下流側の炉内ガス量を前記ガス噴射装置より上流側の炉内ガス量よりも多くすることを特徴とする鋼帯の連続焼鈍方法。
【請求項３】
請求項１に記載の連続焼鈍方法で鋼帯を焼鈍した後、溶融亜鉛めっきすることを特徴とする溶融亜鉛めっき鋼帯の製造方法。
【請求項４】
請求項２に記載の連続焼鈍方法で鋼帯を焼鈍した後、溶融亜鉛めっきすることを特徴とする溶融亜鉛めっき鋼帯の製造方法。
【発明の詳細な説明】
【技術分野】
【０００１】
本発明は、鋼帯の連続焼鈍方法および溶融亜鉛めっき鋼帯の製造方法に関するものである。
【背景技術】
【０００２】
近年、自動車、家電、建材等の分野において、構造物の軽量化等に寄与可能な高強度鋼（ハイテン材）の需要が高まっている。このハイテン材の技術では、鋼中にＳｉを添加すると穴広げ性の良好な高強度鋼帯が製造出来る可能性があり、またＳｉやＡｌを含有すると残留γが形成しやすく延性の良好な鋼帯が提供出来る可能性が示されている。【０００３】
しかし、高強度冷延鋼帯において、Ｓｉ、Ｍｎ等の易酸化性元素を含有していると、焼鈍中にこれらの易酸化性元素が鋼帯表面に濃化してＳｉ、Ｍｎ等の酸化物が形成され、外観不良やリン酸塩処理等の化成処理性不良となる問題がある。【０００４】
溶融亜鉛めっき鋼帯の場合、鋼帯がＳｉ、Ｍｎ等の易酸化性元素を含有していると、焼鈍中にこれらの易酸化性元素が鋼帯表面に濃化してＳｉ、Ｍｎ等の酸化物が形成され、めっき性を阻害して不めっき欠陥を発生させる問題がある。さらに、めっき後の合金化処理の際に合金化速度を低下させる問題がある。中でもＳｉは、鋼帯表面にＳｉＯ２の酸化膜が形成されると、鋼帯と溶融めっき金属との濡れ性を著しく低下させ、また、合金化処理の際にＳｉＯ２酸化膜が地鉄とめっき金属との拡散の障壁となる。このためＳｉは、めっき性、合金化処理性阻害の問題を特に発生させやすい。【０００５】
この問題を避ける方法として、焼鈍雰囲気中の酸素ポテンシャルを制御する方法が考えられる。【０００６】
酸素ポテンシャルを上げる方法として、例えば特許文献１に加熱帯後段から均熱帯までの露点を−３０℃以上の高露点に制御する方法が開示されている。この手法は、ある程度効果が期待でき、また高露点への制御も工業的にたやすいという利点がある。しかしこの手法は、高露点下で操業することが望ましくない鋼種（例えばＴｉ系−ＩＦ鋼）の製造を簡易に行うことができないという欠点がある。これは、一旦高露点にした焼鈍雰囲気を低露点にするには非常に長時間かかるためである。またこの手法は、炉内雰囲気を酸化性にするため、制御を誤ると炉内ロールに酸化物が付着してピックアップ欠陥が発生する問題や、炉壁損傷の問題がある。【０００７】
別の手法として、低酸素ポテンシャルとする手法が考えられる。しかしＳｉ、Ｍｎ等は非常に酸化しやすいため、ＣＧＬ（連続溶融亜鉛めっきライン）・ＣＡＬ（連続焼鈍ライン）に配置されるような大型の連続焼鈍炉においては、Ｓｉ、Ｍｎ等の酸化を抑制する作用が優れる−４０℃以下の低露点の雰囲気を安定的に得ることは非常に困難であった。【０００８】
低露点の焼鈍雰囲気を効率的に得る技術が、例えば特許文献２、特許文献３に開示されている。これらの技術は、１パス縦型炉の比較的小規模な炉についての技術であり、ＣＧＬ・ＣＡＬのような多パス縦型焼鈍炉において、Ｓｉ、Ｍｎ等の易酸化性元素を含有する鋼帯を焼鈍することは考慮されていない。
【先行技術文献】
【特許文献】
【０００９】
【特許文献１】ＷＯ２００７／０４３２７３号公報
【特許文献２】日本国特許第２５６７１４０号公報
【特許文献３】日本国特許第２５６７１３０号公報
【発明の概要】
【発明が解決しようとする課題】
【００１０】
本発明は、ピックアップ欠陥の発生や、炉壁損傷の問題が少なく、焼鈍時に鋼中のＳｉ、Ｍｎ等の易酸化性元素が鋼帯表面に濃化してＳｉ、Ｍｎ等の易酸化性元素の酸化物が形成されるのを防止し、Ｓｉ、Ｍｎ等の易酸化性元素を含有する鋼帯の焼鈍に適した低露点の焼鈍雰囲気を低コストで実現できる鋼帯の連続焼鈍方法を提供することを課題とする。また、本発明は、前記連続焼鈍方法で鋼帯を焼鈍した後、溶融亜鉛めっきを行う溶融亜鉛めっき鋼帯の製造方法を提供することを課題とする。
【課題を解決するための手段】
【００１１】
大型の焼鈍炉を効率よく低露点化するためには、水分発生源を特定する必要がある。発明者は鋭意検討した結果、鋼帯の自然酸化膜が還元される際に発生する水分対策が非常に重要であることを知見した。さらに調査した結果、発明者は下記ｉ）、ｉｉ）を知見し、以下の発明を完成させた。
ｉ）還元がおこる温度域が５００℃〜６００℃であること。
ｉｉ）Ｓｉ、Ｍｎ等の易酸化元素が酸化し、表面濃化（不めっき等のめっき性阻害要因）が起るのは７００℃以上であること。【００１２】
上記課題を解決する本発明の手段は、下記のとおりである。【００１３】
（１）鋼帯を上下方向に搬送する加熱帯、均熱帯を備え、炉外より雰囲気ガスを炉内に供給し、炉内ガスを加熱帯下部の鋼帯導入部から排出するとともに、炉内ガスの一部を吸引して炉外に設けた脱酸素装置と除湿装置を有するリファイナに排出してガス中の酸素と水分を除去して露点を低下し、露点を低下したガスを炉内に戻すように構成された縦型焼鈍炉で鋼帯を焼鈍する際に、
前記加熱帯〜前記均熱帯内に設けられた、ガスの吐出口を鋼帯通板方向に複数備えたガス噴射装置により、前記ガス噴射装置より上流側の炉内雰囲気と下流側の炉内雰囲気の混合を抑制し、前記ガス噴射装置を通過する鋼帯温度が６００〜７００℃になるように制御することを特徴とする鋼帯の連続焼鈍方法。【００１４】
（２）鋼帯を上下方向に搬送する加熱帯、均熱帯を備え、炉外より雰囲気ガスを炉内に供給し、炉内ガスを加熱帯下部の鋼帯導入部から排出するとともに、炉内ガスの一部を吸引して炉外に設けた脱酸素装置と除湿装置を有するリファイナに排出してガス中の酸素と水分を除去して露点を低下し、露点を低下したガスを炉内に戻すように構成された縦型焼鈍炉で鋼帯を焼鈍する際に、
前記加熱帯〜前記均熱帯内に設けられた、ガスの吐出口を鋼帯通板方向に複数備えたガス噴射装置により、前記ガス噴射装置より上流側の炉内雰囲気と下流側の炉内雰囲気の混合を抑制し、前記ガス噴射装置を通過する鋼帯温度が５５０〜７００℃になるように制御するとともに、リファイナに排出する炉内ガス量のうち、前記ガス噴射装置より下流側の炉内ガス量を前記ガス噴射装置より上流側の炉内ガス量よりも多くすることを特徴とする鋼帯の連続焼鈍方法。【００１５】
（３）前記（１）に記載の連続焼鈍方法で鋼帯を焼鈍した後、溶融亜鉛めっきすることを特徴とする溶融亜鉛めっき鋼帯の製造方法。【００１６】
（４）前記（２）に記載の連続焼鈍方法で鋼帯を焼鈍した後、溶融亜鉛めっきすることを特徴とする溶融亜鉛めっき鋼帯の製造方法。
【発明の効果】
【００１７】
本発明によれば、ガスの吐出口を鋼帯通板方向に複数備えたガス噴射装置を設けて、還元反応進行温度域の雰囲気と表面濃化進行温度域の雰囲気の混合を抑制することで、Ｓｉ、Ｍｎ等の易酸化性元素を含有する鋼帯の焼鈍に適した低露点の焼鈍雰囲気を低コストで実現でき、Ｓｉ、Ｍｎ等の易酸化性元素を含有する鋼帯を溶融亜鉛めっきしたときのめっき性を改善することができる。
【図面の簡単な説明】
【００１８】
【図１】図１は、本発明の実施に使用する縦型焼鈍炉を備える鋼帯の連続溶融亜鉛めっきラインの一構成例を示す。
【図２】図２は、焼鈍炉の加熱帯と均熱帯におけるリファイナへのガスの吸引口、リファイナからのガスの吐出口の配置例を示す。
【発明を実施するための形態】
【００１９】
鋼帯の連続焼鈍ライン、鋼帯の連続溶融亜鉛めっきラインに配置される焼鈍炉の露点を効率良く下げるには、露点を上昇させる水の発生源を知ることが非常に重要となる。発明者は実機焼鈍炉内の多点連続露点測定によって、鋼帯温度が５００℃から６００℃の領域に水の発生源が存在することを突き止めた。ラボ実験によるとこの温度域は酸化膜の還元がもっとも進行する温度域であることから、当該領域で露点が高い理由は鋼帯の自然酸化膜の還元が大きく影響していると考えられる。
【００２０】
一方、めっき性に大きな影響を及ぼす易酸化性元素の表面濃化量は、鋼帯温度、露点が高いほど多くなるが、その影響度は鋼帯内に含まれる元素種により大きく異なる。例えば、ハイテン材で使用される元素の代表例として知られるＭｎ、Ｓｉについて述べると、Ｍｎでは８００℃以上、Ｓｉでは７００℃以上の鋼帯温度領域で表面濃化が進行することが、ラボ実験により判明している。
【００２１】
上記のように、還元による水発生のほとんどは５００〜６００℃の範囲で起こり、表面濃化はＳｉ系で７００℃以上、Ｍｎ系では８００℃以上の温度域で、露点が高い場合に問題となる。このような事実から、発明者は、還元反応進行温度域の雰囲気と表面濃化進行温度域の雰囲気の混合を抑制することで、めっき性確保に適した雰囲気を容易に得られるという結論に至った。すなわち、ガス噴射装置を設け、このガス噴射装置前を通過する鋼帯温度を少なくとも６００〜７００℃とすれば、自然酸化膜の還元で発生する水分のほとんどをめっき性に影響しないガス噴射装置より上流側の低温域に閉じ込めることが出来る。このため、ガス噴射装置を設け、このガス噴射装置前を通過する鋼帯温度を少なくとも６００〜７００℃とすれば、易酸化性元素の表面濃化が進行する可能性があるガス噴射装置より下流側の高温域での雰囲気露点を低コストで低く保つことが可能である。
【００２２】
ガス噴射装置前を通過する鋼帯温度が７００℃超であると、当該位置より上流ですでに還元反応が終了しており、またＳｉ系の場合、表面濃化のめっき性への影響も起りうる温度域であるため、ガス噴射装置より上流の低温側雰囲気の低露点化が重要である。なおこの場合、ガス噴射装置より下流の高温領域では、還元反応に起因による水が発生しないため、比較的温度制御がしやすい。
【００２３】
一方、ガス噴射装置前を通過する鋼帯温度が６００℃未満であると、還元はガス噴射装置より上流の低温側では終了せず、下流の高温側でも進行することから、高温側雰囲気の低露点化が特に重要となる。高温側雰囲気の低露点化はリファイナに排出する炉内ガス量のうち、前記ガス噴射装置より下流側の炉内ガス量を前記ガス噴射装置より上流側の炉内ガス量よりも多くすることで達成可能である。しかしながら、ガス噴射装置前を通過する鋼帯温度が５５０℃未満の場合は、前記ガス噴射装置より下流側の炉内ガス量を前記ガス噴射装置より上流側の炉内ガス量よりも多くしても、ガス噴射装置より下流側の炉内の低露点化は不十分となる。
【００２４】
雰囲気の混合を抑制する手法として、レンガ等の隔壁を設けて物理的に雰囲気の混合を抑制する方法とガスシール等で非物理的に雰囲気の混合を抑制する手法の２通りがある。ただし、既設炉に新たに隔壁を設けるのは、断熱レンガからの水分除去や施工に長期間必要となることから、ガスシール等の非接触方式により雰囲気の混合を抑制する手法を採用するのが好適である。
【００２５】
炉外に脱酸素装置と除湿装置を有するリファイナを備えた焼鈍炉では、ガスシール等の非接触方式による雰囲気混合の抑制と、リファイナへのガス排出とリファイナからのガス吐出を組み合わせることで、より低露点の雰囲気を実現できるようになる。
【００２６】
図１は、本発明の実施に使用する縦型焼鈍炉を備える鋼帯の連続溶融亜鉛めっきラインの一構成例を示す。図２は、焼鈍炉の加熱帯〜均熱帯におけるリファイナへのガスの吸引口（排出口）、リファイナからのガスの吐出口の配置例を示す。以下、図１、図２を用いて本発明を説明する。
【００２７】
図１の連続溶融亜鉛めっきラインは、めっき浴７の上流に、多パスの縦型焼鈍炉２を備える。通常、焼鈍炉２は、炉の上流から下流に向かって、加熱帯３、均熱帯４、冷却帯５がこの順で配置されている。加熱帯３〜均熱帯４内に、ガスを吐出する吐出口１１ａを鋼帯通板方向に複数備えたガス噴射装置１１が設けられている。ガスの吐出方向は特に限定されない。ただし、ガスの吐出方向は水平方向とすることが炉内雰囲気の混合抑制効果が大きいため好ましい。ガス噴射装置１１は、該ガス噴射装置１１より上流側の炉内雰囲気と下流側の炉内雰囲気の混合を抑制する。
【００２８】
各吐出口１１ａは炉幅方向の全炉幅にわたってガスを噴射する。炉幅方向は鋼帯幅方向である。吐出口１１ａの個数は多い方が良い。ただし、吐出口１１ａは、少なくとも鋼帯通板方向の間隔が４ｍ以内となるように配置するのが好適である。吐出口１個あたりの流量は２５Ｎｍ３／ｈｒ以上とするのが好適である。鋼帯通板方向の間隔が４ｍ超または１個あたりの流量が２５Ｎｍ３／ｈｒ未満の場合、雰囲気の混合の抑制が不十分になるおそれがある。吐出ガスはリファイナから炉内に吐出するガスの他、設定しようとする炉内露点よりも低露点のガス、例えば露点−６０℃のＮ２ガス等も使用できる。
【００２９】
鋼帯は、ガス噴射装置１１の上方を通過する。１４はガス噴射装置１１前を通過する鋼帯温度を測定する温度計である。
【００３０】
焼鈍炉２とめっき浴７はスナウト６を介して接続され、加熱帯３からスナウト６に至るまでの炉内は、還元性雰囲気ガスまたは非酸化性雰囲気に保持され、加熱帯３、均熱帯４は、加熱手段としてラジアントチューブ（ＲＴ）を用い、鋼帯１を間接加熱する。
【００３１】
還元性雰囲気ガスは、通常Ｈ２−Ｎ２ガスが用いられ、加熱帯３からスナウト６までの炉内の適宜場所に導入される。炉内に導入したガスは、炉体リーク等の不可避のものを除くと、炉の入側から排出され、炉内ガスの流れは、鋼帯進行方向とは逆方向に、炉の下流から上流に向かい、炉入側の開口部１３から炉外に排出される。
【００３２】
鋼帯１がガス噴射装置１１前を通過する位置は、炉内ガスが排出される炉入側の開口部１３からできるだけ離れた場所に配置することが好ましい。図１の焼鈍炉では、鋼帯１がガス噴射装置１１前を通過する位置は、炉入側の開口部１３から最も距離が離れた位置に配置されている。
【００３３】
焼鈍炉の雰囲気ガスの露点を低下するために、脱酸素装置と除湿装置を有するリファイナ１５が炉外に配置され、炉内の雰囲気ガスの一部をリファイナ１５に排出してガス中の酸素と水分を除去して露点を低下し、露点を低下したガスを炉内に吐出するように構成されている。リファイナは公知のものを使用できる。
【００３４】
リファイナへのガスの吸引口、リファイナからのガスの吐出口は、加熱帯〜均熱帯内に配置されたガス噴射装置１１の上流側、下流側の適宜位置に配置される。
【００３５】
図２では、リファイナへのガスの吸引口は、加熱帯に、炉高方向の位置を変えて３箇所、均熱帯に、炉長方向の位置、炉高方向の位置を変えて６箇所配置されている。炉長方向は図２の左右方向である。リファイナからのガスの吐出口は、各吸引口の下０．５ｍの位置に配置されている。各吸引口のガス吸引量、各吐出口のガス吐出量は、個別に流量調整が可能である。
【００３６】
前記焼鈍炉で鋼帯を焼鈍するときは、ガス噴射装置１１前を通過する鋼帯温度の制御が非常に重要である。前記したとおり、還元進行温度が５００〜６００℃で、表面濃化進行温度はＳｉ系で７００℃以上、Ｍｎ系で８００℃以上である。還元進行温度域と表面濃化進行温度域が接近しているため、温度制御が適切でないと、本発明の効果が発現されないばかりか、むしろ逆効果になる場合がある。
【００３７】
本発明の実施形態１では、ガス噴射装置１１前を通過する鋼帯温度が６００〜７００℃の範囲内になるように制御する。該鋼帯温度が６００℃未満になると、還元が不十分な状態でガス噴射装置の下流の高温側に搬送されるため、還元起因のガスが高温側で多く発生し高温側の露点が高くなり、めっき性を阻害する。逆に該鋼帯温度が７００℃超になると、ガス噴射装置１１より上流の露点が高い低温側で表面濃化が進行し、めっき性を阻害する。ガス噴射装置１１前を通過する鋼帯温度は、ライン速度や板厚などの条件に応じて、ＲＴの燃焼量等の加熱能力を調整することにより制御可能である。
【００３８】
ガス噴射装置１１前を通過する鋼帯温度が、６００〜７００℃の範囲内であると、リファイナを不使用としてもＳｉ、Ｍｎ含有鋼帯のめっき性を向上させることができる。さらにリファイナを用いることで炉内ガスの露点を低下させ、めっき性をより向上させることができる。
【００３９】
リファイナへのガスの排出は、ガス噴射装置１１より上流の低温側、下流の高温側のいずれから行ってもよい。ただし、リファイナへのガスの排出は、ガス噴射装置１１より下流側のガス排出量を上流側のガス排出量より多くすることが好ましい。この場合、ガス噴射装置１１前を通過する鋼帯温度を、上記した６００℃〜７００℃の範囲内とした場合はもとより、この範囲よりも低温側により広い範囲、例えば、５５０℃〜７００℃の範囲としても、本発明の効果を得ることができる。
【００４０】
すなわち、本発明の実施形態２では、ガス噴射装置１１前を通過する鋼帯温度が５５０〜７００℃の範囲内になるように制御し、更に、リファイナへのガスの排出は、ガス噴射装置１１より下流側のガス排出量を上流側のガス排出量より多くする。
【００４１】
加熱帯３、均熱帯４で所定の焼鈍を施した鋼帯は、冷却帯５で冷却し、スナウト６を介してめっき浴７に浸漬して溶融亜鉛めっきし、ワイピングノズル８でめっき付着量を所定付着量に調整して溶融亜鉛めっき鋼帯とする。またはワイピングノズル８での付着量調整後、さらに加熱装置９を用いて亜鉛めっきの合金化処理を行う。
【００４２】
本発明法で焼鈍した鋼帯は、Ｓｉ、Ｍｎ等の易酸化性元素の表面濃化が抑制され、溶融亜鉛めっきを行うとめっき性を向上できる。本発明法の効果は、Ｓｉ：０．４〜２．０質量％及び／またはＭｎ：１〜３質量％を含有する鋼帯で発現される。Ｓｉ、Ｍｎ以外にはＣ、Ａｌ、Ｓ、Ｐ等が含有される。代表的な成分量は質量％でＣ：０．０１〜０．１８％、Ａｌ：０．００１〜１．０％、Ｐ：０．００５〜０．０６０％、Ｓ≦０．０１％である。必要に応じて、強度と延性のバランスを制御するため、Ｂ：０．００１〜０．００５％、Ｎｂ：０．００５〜０．０５％、Ｔｉ：０．００５〜０．０５％、Ｃｒ：０．００１〜１．０％、Ｍｏ：０．０５〜１．０％、Ｃｕ：０．０５〜１．０％、Ｎｉ：０．０５〜１．０％の中から選ばれる１種以上の元素を添加しても良い。
【００４３】
前記した焼鈍炉では、鋼帯は炉の下部から導入された。ただし、鋼帯は、炉の上部側から導入されてもよい。前記した焼鈍炉では、鋼帯はガス噴射装置１１の上方を走行した。ただし、鋼帯は、ガス噴射装置１１の下方を通過するようにしてもよい。前記した焼鈍炉では、均熱帯と冷却帯は炉の上部で連通していた。ただし、均熱帯と冷却帯は、炉の下部で連通していてもよい。前記した焼鈍炉は、加熱帯の上流に予熱炉が配置されていない。ただし、焼鈍炉は、予熱炉を備えていてもよい。
【００４４】
本発明の焼鈍方法は、鋼帯の連続焼鈍ライン（ＣＡＬ）における焼鈍方法にも適用できる。
【実施例】
【００４５】
図１、図２に示すような加熱帯〜均熱帯内に炉内の雰囲気の混合を抑制するするガス噴射装置が配置され、炉外に除湿装置と脱酸素装置を備えたリファイナが配置されたＡＲＴ型（オールラジアント型）ＣＧＬで炉内雰囲気条件等を変化させ、露点測定を行い、鋼帯に溶融亜鉛めっきして溶融亜鉛めっき鋼帯を製造し、めっき性を評価した。【００４６】
加熱帯〜均熱帯の炉長（図２の左右方向の炉長）は１６ｍ、加熱帯の炉長は６ｍ、均熱帯の炉長は１０ｍで、ガス噴射装置は入側炉壁から６ｍの位置にある。ガス噴射装置からリファイナガス（露点−６０℃、５００℃、炉内ガスを除湿したガス、吐出口はφ５０ｍｍで、鋼帯走行方向に１．４ｍ間隔で、１４箇所配置）を吐出させた。炉外からの雰囲気ガス供給箇所は、均熱帯ではドライブ側の炉床から高さ１ｍ、１０ｍの位置の炉長手方向に各々９箇所で合計１８箇所である。供給する雰囲気ガスの露点は−６０〜−７０℃であり、Ｈ２−Ｎ２ガス（Ｈ２濃度１０ｖｏｌ％）である。【００４７】
リファイナへのガスの吸引口およびリファイナからのガスの吐出口は図２の通りである。図２の雰囲気ガス吸引口Ａ〜Ｉの座標（炉入側壁からの距離、炉底からの距離）は、Ａ＝（４ｍ、２ｍ）、Ｂ＝（４ｍ、１１ｍ）、Ｃ＝（４ｍ、２０ｍ）、Ｄ＝（８ｍ、２ｍ）、Ｅ＝（８ｍ、１１ｍ）、Ｆ＝（８ｍ、２０ｍ）、Ｇ＝（１２ｍ、２ｍ）、Ｈ＝（１２ｍ、１１ｍ）、Ｉ＝（１２ｍ、２０ｍ）であり、吐出口Ａ〜Ｉは上記吸引口Ａ〜Ｉの下０．５ｍである（片側の炉壁から吸引／吐出）。なお、リファイナへのガスの吸引口はφ２００ｍｍ、吐出口はφ５０ｍｍである。その他流量などの規定は表２に記載の通りである。リファイナの除湿装置には合成ゼオライト、脱酸素装置にはパラジウム触媒を使用した。【００４８】
板厚０．８〜１．２ｍｍ、板幅９５０〜１０００ｍｍの範囲の冷延鋼帯（鋼種は表１のＡ〜Ｃの３種類）を用い、焼鈍温度８２０℃、通板速度１００〜１２０ｍｐｍとなるように、出来る限り条件を統一した試験を行った。【００４９】
【表１】
2013187042.tif 000003
【００５０】
リファイナを使用していないときの雰囲気の露点（初期露点）をベース（−３４℃〜−３６℃）とし、リファイナ使用１ｈｒ後の露点を調査した。なお露点はガス吸引口と同じ位置で測定した（ただし吸引口と反対の炉壁側）。【００５１】
めっき性（めっき品質）の評価基準は下記の通りである。
◎：合格（表面美麗で外板レベルの品質）、○：合格（内板レベルの品質）、△：微小欠陥あるが許容範囲内（不めっき等）、×：重大欠陥あり（不めっき大）、不合格
結果を表２に示す。【００５２】
【表２】
2013187042.tif 000004
【００５３】
本発明例は、比較例に比べて低露点化されかつ、めっき性が改善していることがわかる。
【産業上の利用可能性】
【００５４】
本発明によれば、ガスの吐出口を鋼帯通板方向に複数備えたガス噴射装置を設けて、還元反応進行温度域の雰囲気と表面濃化進行温度域の雰囲気の混合を抑制することで、Ｓｉ、Ｍｎ等の易酸化性元素を含有する鋼帯の焼鈍に適した低露点の焼鈍雰囲気を低コストで実現できる。本発明によれば、Ｓｉ、Ｍｎ等の易酸化性元素を含有する鋼帯を溶融亜鉛めっきしたときのめっき性を改善することができる。
【符号の説明】
【００５５】
１    鋼帯
２    焼鈍炉
３    加熱帯
４    均熱帯
５    冷却帯
６    スナウト
７    めっき浴
８    ワイピングノズル
９    加熱装置
１１    ガス噴射装置
１１ａ    吐出口
１３    開口部
１４    温度計
１５    リファイナ
【図１】
2013187042.tif 000005
【図２】
2013187042.tif 000006
【国際調査報告】
2013187042.tif 000007
2013187042.tif 000008
2013187042.tif 000009
2013187042.tif 000010